(57)【要約】【課題】多彩模様塗料組成物の塗装において、作業環境問題や作業周辺への悪臭流出の問題を招く恐れがなく、しかも、同塗料組成物からなる塗膜において上記破砕物が塗料バインダーから分離するということもなくて、綺麗な塗装面を形成することができる塗装用ローラーを提供する。【解決手段】塗装用ローラー１　は、少なくとも一端に把手３　を有する支軸４　と、支軸に回転自在に設けられたローラー本体５　と、同本体の周面全体に装着された吸水性織布製の表面材６　とからなる。【選択図】　　図１
0003098940.tif 000002
【実用新案登録請求の範囲】
【請求項１】
少なくとも一端に把手を有する支軸と、支軸に回転自在に設けられたローラー本体と、同本体の周面全体に装着された吸水性織布製の表面材とからなる塗装用ローラー。
【請求項２】
透過性表面材が筒状包帯で構成されてなる請求項１記載の塗装用ローラー。
【請求項３】
キトサン膜の破砕物を多彩模様形成材料として含む塗料組成物を塗装するのに用いられる請求項１または２記載の塗装用ローラー。
【考案の詳細な説明】
【０００１】
【産業上の利用分野】
本考案は、例えば、多彩色模様を表出させるための塗装に用いられる塗装用ローラーに関するものである。
【０００２】
【従来の技術】
本考案者らは、先に、キトサン／酸イオン錯体液に無機系および／または有機系顔料を添加し、同液から着色キトサン膜を形成し、その破砕物を２色以上、塗料中に含ませてなるキトサン含有水性多彩模様塗料組成物を発明し、これを特許出願した（特願２００２−１１２８３０号）。この塗料組成物を石膏ボードなどにスプレー法により吹き付け塗装しようとすると作業環境問題や作業場所周辺への悪臭流出の問題を招く恐れがあり適当でない。そのため、塗装ローラーを用いる塗装が考えられる。
【０００３】
従来の塗装用ローラーは、一端に把手を有する支軸と、支軸に回転自在に設けられたローラー本体とから構成されたものであり、ローラー本体は多孔質発泡体、例えば軟質ポリウレタンフォームで構成されている。
【０００４】
【考案が解決しようとする課題】
上記構成の従来の塗装用ローラーを用いて、キトサン含有水性多彩模様塗料組成物を石膏ボード等に塗装しようとすると、上記破砕物が塗料バインダーから分離してしまい、綺麗な塗装面が得られない。
【０００５】
本考案は、多彩模様塗料組成物の塗装において、作業環境問題や作業周辺への悪臭流出の問題を招く恐れがなく、しかも、同塗料組成物からなる塗膜において上記破砕物が塗料バインダーから分離するということもなくて、綺麗な塗装面を形成することができる塗装用ローラーを提供することを課題とする。
【０００６】
【課題を解決するための手段】
本考案による塗装用ローラーは、少なくとも一端に把手を有する支軸と、支軸に回転自在に設けられたローラー本体と、同本体の周面全体に装着された吸水性織布製の表面材とからなるものである。
【０００７】
上記透過性表面材はローラー本体に密着するように伸縮性を有するものであることが好ましい。透過性表面材の素材としては、綿のような天然繊維からなるものが吸水性の点で好ましい。このような透過性表面材としては、例えば、布製の筒状包帯、筒状サポーター等が例示される。
【０００８】
ローラー本体の材質は、例えば軟質ポリウレタンフォームのような合成樹脂多孔質発泡体や、ポリエステル等の合成繊維やウール等の繊維であってよい。ポリエステル等の合成繊維やウール等の繊維の場合は、これを芯材に植毛あるいは編み込んでローラーを構成する。
【０００９】
ローラー本体を支承する支軸は鋼材製、硬質合成樹脂製等であってよい。支軸の少なくとも一端には屈曲部を経て把手が連設されている。
【００１０】
本考案による塗装用ローラーは、どのような種類の塗料に対しても使用できるが、とりわけ、無機系および／または有機系顔料により着色されたキトサン膜の破砕物を２色以上、塗料中に１〜４０重量％含有するキトサン含有水性多彩模様塗料組成物に対して使用する場合、上記破砕物が塗料バインダーから分離するということがなくて、綺麗な塗装面を形成することができるので、特に好ましい。無機系および／または有機系顔料により着色されたキトサン膜は、キトサン／酸イオン錯体液に上記顔料を添加し、同液を例えば塗布し塗布層を乾燥して形成したものである。
【００１１】
本考案による塗装用ローラーを適用することが好ましい第２の塗料組成物は、キトサン膜により被覆された２種以上の無機系および／または有機系顔料を塗料中に１〜４０重量％含有するキトサン含有水性多彩模様塗料組成物である。第２の塗料組成物において、キトサン膜により被覆された２種以上の無機系および／または有機系顔料は、例えば、上記顔料を塩化カルシウム水溶液に添加し、次いでキトサン／酸イオン錯体液を添加することにより形成したものである。第２の塗料組成物において、キトサン膜により被覆された２種以上の無機系および／または有機系顔料は、上記顔料をキトサン／酸イオン錯体液に添加し、次いで塩化カルシウム水溶液を添加することにより形成したものであってもよい。このように、キトサン膜により被覆された２種以上の無機系および／または有機系顔料を得るには、上記顔料とキトサン／酸イオン錯体液に塩化カルシウムを共存させるのが好ましい。
【００１２】
本考案による塗装用ローラーを適用することが好ましい塗料組成物は、上記のようなキトサン含有塗料組成物の外、塗料バインダーとしての合成樹脂（アクリル樹脂、酢酸ビニル樹脂、ウレタン樹脂等）に、無機あるいは有機顔料で着色したフィルム状塗膜を乾燥し破砕してなるフレークを多彩模様形成材として含ませてなる多彩模様塗料組成物であってもよい。
【００１３】
つぎに、キトサン膜含有水性多彩模様塗料組成物の各成分について、詳しく説明をする。
【００１４】
水性塗料用エマルション樹脂；一般に、水性塗料に用いるエマルション樹脂はアクリル樹脂、アクリルウレタン樹脂、アクリル変性シリコーン樹脂、アクリル変性フッ素樹脂である。ただし、アニオン系界面活性剤を用いて乳化されている樹脂は、カチオン性を示すキトサン溶液と反応し凝集を起こすので、使用には不向きである。この際、アニオン系界面活性剤にノニオン系界面活性剤が併用されていれば、特にアニオン系界面活性剤より多く使用されている場合には、上記凝集作用は緩和される。これは反応性乳化剤を使用した系でも同様な結果を示す。キトサン；キトサンは、市販されているものを使用することができ、分子量、粉末の粒径およびキチンの脱アセチル化度の差異が最終塗料へ与える影響は殆どない。得られた顔料皮膜の強さを向上させる点で、より分子量の大きなキトサンを使用する方が望ましい。
【００１５】
キトサン／酸イオン錯体膜の合成；用いる酸は、硫酸や燐酸等以外は特に限定されないが、酢酸、塩酸、蟻酸、アクリル酸、乳酸およびリンゴ酸等の無機酸や有機酸が例示的に挙げられる。望ましいのは臭気の少ない乳酸、リンゴ酸等の有機酸の水溶液である。この際、使用する酸の濃度および酸の量には特に制限はないが、キトサンの濃度が高くなるに伴い粘度が上昇し撹拌が困難と　なるので、キトサンの添加量は、酸の水溶液１００重量部に対し好ましくは１〜１０重量部である。
【００１６】
キトサン膜の合成；得られたキトサン／酸イオン錯体液の乾燥膜を水酸化ナトリウム水溶液または塩化カルシウム水溶液等のアルカリ金属およびアルカリ土類金属塩の水溶液、またはアンモニアやピリジン等の含窒素化合物の水溶液中に浸漬する。これら各水溶液の濃度は限定されないが、高濃度のものは特に必要なく低濃度の液でよい。膜を液に浸漬し引き上げて乾燥させると、ほぼ無色透明のキトサン膜が得られる。得られたキトサン膜は、シンナーおよびアルコール等の有機溶剤、また水に不溶である。通常、アルカリ性を示す水溶液では、廃水処理の問題があるので、塩化カルシウム水溶液を使用するのが好ましい。
【００１７】
多彩模様形成着色体；市販の樹脂分散型着色顔料を水酸化ナトリウムや塩化カルシウム等のアルカリ金属やアルカリ土類金属塩の水溶液に添加すると、着色顔料の表層が被覆化され、一種のゲル化現象を起こす。このゲル化物を低速攪拌により適度に粉砕し濾取し、十分水洗し乾燥後、多彩模様を形成する材料として用いた場合、ローラー塗りまたは刷毛塗りすると被覆顔料が破壊され、２色以上の色が混合され、多彩模様にはならない。これは、表層被覆化された着色顔料の強度が弱く、塗布時の機械的な塗布圧力に耐えられないことが原因と考えられる。このゲル化した着色顔料の液にキトサン／酸イオン錯体液を適量添加したものを攪拌により適度に粉砕し濾取し、十分に水洗し乾燥後、得られたキトサン膜被覆顔料を、先と同様に、多彩模様を形成する材料として用いた結果、ローラー塗りおよび刷毛塗り共に、２色以上の顔料が破壊・混合されることなく、多彩模様となることが認められ、多彩模様塗料を形成する素材となり得る。
【００１８】
これらキトサン被覆着色体は塗料に２色以上添加することで、多彩模様を形成するが、その添加量は塗料の塗装作業性を損ねない条件下では特に制限はない。具体的には、塗料１００重量部（固形分）に対し０．０１〜３０重量部であるが、キトサン膜自体の持つ諸機能が発揮され、更に意匠性等を考慮すると、１〜２０重量部が好ましい。
【００１９】
上記水性塗料組成物は、上記合成方法により得られたキトサン膜を含有させて多彩模様塗料組成物である。これは、建築用仕上塗材の構成成分として、防腐剤、酸化防止剤、体質顔料、粘性調整剤、レベリング剤、消泡剤、分散剤、成膜助剤、湿潤剤、難燃剤、増粘剤等の添加剤を適宜含む。ただし、キトサン膜を完全に溶解させる様な添加剤の使用は好ましくない。また、上記塗料組成物は主に建築用内装材として設計されるが、外壁材に適用する場合には耐候性を向上させる目的で、光安定剤や紫外線吸収剤を必要に応じ、キトサン膜や塗料中に添加することも可能である。
【００２０】
この様にして調製された塗料は、本考案による塗装用ローラーを用いたローラー塗装により、新築および改修建物の一般内部、浴室や洗面所等の水周り部に塗布できる。また、一般適用下地としては、外壁部を含めコンクリート、モルタル、石綿スレート板や石膏ボード等の無機質系ボード類、塩化ビニールクロス、壁紙等が例示的に挙げられる。塗装に際しては、下地の状態に適した下処理を行うことが好ましい。
【００２１】
【考案の実施の形態】
以下、本考案を実施例に従って説明するが、これにより本考案を限定するものではない。
【００２２】
実施例１
本考案による塗装用ローラー（１）　は、一端に屈曲部（２）　を経て把手（３）　を有するステンレス鋼材製支軸（４）　と、支軸（４）　に回転自在に設けられたローラー本体（５）　と、同本体（５）　の周面全体に装着された吸水性織布製の表面材（６）　とからなる。
【００２３】
透過性表面材（６）　は綿繊維織布製の筒状包帯で構成されている。これは伸縮性を有しローラー本体（５）　に密着している。これはまた適度な吸水性も有する。
【００２４】
ローラー本体（５）　の材質は、軟質ポリウレタンフォームである。
【００２５】
参考例１（着色キトサン膜の合成）
３００ｍｌのプラスチック製ビーカーに蒸留水１８０ｇと乳酸１０ｇを入れ、室温下撹拌機で混合した。混合液に市販のキトサン粉末（甲陽ケミカル社製、ＳＫ−５０）１０ｇを徐々に加え、９０分間撹拌させたところ、淡黄色透明の粘稠液体が得られた。この液２００ｇに茶系顔料（例示的に、チバスペシャルティーケミカルズ社、ユニスパース−ＳＲＥＤ　ＯＸＩＤＥ　Ｒ−Ｓ）２ｇを添加し、更に１０分間撹拌させた。得られた液を、約０．８ｍｍのスペーサーを両端に貼り付けたガラス板に金属ヘラでフラットに塗り付け、室温で１６時間、次いで４０℃の恒温槽内で８時間乾燥させたところ、赤錆色のキトサン／乳酸錯体膜約１１ｇを得た。この膜を１０％塩化カルシウム水溶液中に浸漬し、引き上げて、数回水洗した後、４０℃の恒温槽内で１６時間乾燥させ、赤錆色キトサン膜を得た。同様にして、黄色、青色、緑色等の原色、更にこれらを任意に混合してできる色についてもキトサン膜を得た。このキトサン膜を約２ｍｍ以下の大きさの鱗片状に細かく切断した。
【００２６】
参考例２（着色キトサン膜の合成）
３００ｍｌのプラスチック製ビーカーに蒸留水１８０ｇと乳酸１０ｇを入れ、室温下撹拌機で混合した。混合液に市販のキトサン粉末（甲陽ケミカル社製、ＳＫ−５０）１０ｇを徐々に加え、９０分間撹拌させたところ、淡黄色透明の粘稠液体が得られた。この液２００ｇにオーカー系顔料（例示的に、チバスペシャルティーケミカルズ社、ユニスパース−ＳＹＥＬＬＯＷ　ＯＸＩＤＥ　Ｍ−Ｓ）３ｇと市販の二酸化チタン（タイオキサイド社）５ｇ、分散湿潤剤（サンノプコ社、ＳＮ−２０２０）２ｇを添加し、更に２０分間撹拌した。得られた液を、約０．８ｍｍのスペーサーを両端に貼り付けたガラス板に金属ヘラでフラットに塗り付け、室温で１６時間、次いで４０℃の恒温槽内で８時間乾燥させたところ、淡黄色のキトサン／乳酸錯体膜約１４ｇを得た。この膜を１０％塩化カルシウム水溶液中に浸漬し、引き上げて数回水洗した後、４０℃の恒温槽内で１６時間乾燥させ、クリーム色のキトサン膜を得た。同様にして、青色、緑色、黒色、茶色等の色を任意に混合してできる色についてもキトサン膜を得た。このキトサン膜を約２ｍｍ以下の大きさの鱗片状に細かく切断した。
【００２７】
参考例３（キトサン膜被覆着色体の合成）
市販の無機および有機顔料（界面活性剤分散型、樹脂分散型を含む、例示的にチバスペシャルティーケミカルズ社、ユニスパース−Ｓ、　ＹＥＬＬＯＷ　ＯＸＩＤＥ　Ｍ−Ｓ）５ｇを２０％塩化カルシウム水溶液２０ｇに注ぎ込んだ。ディスパーサーで約１０分間低速攪拌（２００〜４００ｒｐｍ）した後、参考例１と同様にして調製したキトサン／乳酸錯体液２０ｇを加えて、更に１０分間攪拌を行った。こうして適度に被覆顔料を粉砕した後、濾取し、十分に水洗し、乾燥させ、黄土色のキトサン膜被覆着色破砕物を合成した。別途、同じ系に二酸化チタン２重量部を加え、淡クリーム系色の着色破砕物を調製した。同様にして、青色、緑色、茶色、黒色、白色等の色を任意に混合してできる色のキトサン膜被覆着色破砕物を合成した。得られたキトサン膜被覆着色体は、粒径１ｍｍ以下の粉体であった。
【００２８】
参考例４（キトサン膜含有塗料の調製と塗装）
汎用のノニオン／アニオン系界面活性剤により合成されたスチレン／アクリル共重合エマルション樹脂（固形分＝約５０％）５５重量部、水１２重量部、防腐剤０．１重量部、炭酸カルシウム２５重量部、セルロース系増粘剤０．１重量部、非シリコーン系水性消泡剤０．３重量部、レオロジーコントロール剤１．０重量部、ノニオン系分散剤とアニオン系分散剤計１．５重量部から構成される塗料組成物をディスパーサーで均一になるまで十分撹拌した後、その中に参考例３で得られた数種の着色キトサン膜被覆着色破砕物を数種混合したものを５重量部添加し、更に数分間撹拌し、キトサン膜含有塗料を調製した。
【００２９】
石膏ボード（３０ｃｍ×２０ｃｍ）にアクリル樹脂系プライマー（恒和化学工業社、エコシーラーホワイトまたはワイドシーラーホワイト）を標準塗布量塗り、数時間乾燥後、上記塗料を、実施例１の塗装用ローラーを用いて塗布した。
【００３０】
得られた塗装品を図２に示す。図２中、（７）　は上記エマルジョン樹脂からなる塗装地、（８）　は上記着色キトサン膜被覆着色破砕物からなる黄土色片、（９）　は酸化チタンに由来する白色片である。
【００３１】
【考案の効果】
本考案の塗装用ローラーによれば、多彩模様塗料組成物の塗装において、作業環境問題や作業周辺への悪臭流出の問題を招く恐れがなく、しかも、同塗料組成物からなる塗膜において上記破砕物が塗料バインダーから分離するということもなくて、綺麗な塗装面を形成することができる。
【図面の簡単な説明】
【図１】図１は本考案による塗装用ローラーの一例を示す斜視図である。
【図２】図２は得られた塗装品を示す平面図である。
【符号の説明】
（１）　塗装用ローラー
（２）　屈曲部
（３）　把手
（４）　支軸
（５）　ローラー本体
（６）　透過性表面材
【図１】
0003098940.tif 000003
【図２】
0003098940.tif 000004